(57)【特許請求の範囲】
【請求項１】
外層側から内層側に向かって、熱可塑性樹脂層、紙基材、バリアフィルム層、シーラント層が、順次積層された積層体から構成され、筒状胴部、この胴部の上端を塞ぐ頂部及び胴部の下端を塞ぐ底部を有する液体紙容器であって、
前記バリアフィルム層は、バリア層と基材フィルム層とからなり、
前記紙基材を貫通しバリアフィルム層の基材フィルム層を貫通する深さの傷加工が施されており、
前記傷加工が胴部又は頂部を１周するように施されており、
この容器をつぶして両面に加工された傷加工部分を重ね、この傷加工部分を折り曲げて、この傷加工部分を上下で保持して切り取り解体するものであり、
かつ、前記液体用紙容器に口栓が溶着されており、前記傷加工が口栓周縁部のＵ字状の傷加工に接続していることを特徴とする液体紙容器。
【請求項２】
前記熱可塑性樹脂層に傷加工が施されていることを特徴とする請求項１に記載の液体紙容器。
【請求項３】
前記熱可塑性樹脂層には傷加工が施されていないことを特徴とする請求項１に記載の液体紙容器。
【発明の詳細な説明】
【技術分野】
【０００１】
本発明は、液体用紙容器に関するものである。とくに容易に解体ができる液体用紙容器に関するものである。
【背景技術】
【０００２】
食品や非食品の液体の内容物に使用される液体用紙容器は、果汁飲料、ジュース、お茶、コーヒー、乳飲料、スープ等の液体飲料、日本酒、焼酎等の酒類に広く用いられている。この液体用紙容器は、紙層の内面に熱可塑性樹脂によるシーラント層が設けられた積層材料からなり、紙層とシーラント層の間にアルミニウム箔やアルミニウム蒸着フィルム、あるいは、無機酸化物蒸着フィルムなどのバリア性のある層を設けたものなどがある（例えば、特許文献１）。
【０００３】
紙容器はその利便性と経済性から広く用いられ、さまざまな商品の包装容器として普及しているが、近年は環境保全の観点から、容器が廃棄される際の、減容化が求められ、さらに資源としての再利用をするためのリサイクルの仕組みも定着しつつあって、消費者の意識にも変化が見られる。そうした中、たとえば使い終わった牛乳パックなどはリサイクルのために消費者サイドで解体し、分別回収のルートに乗せることが行なわれている。また分別回収のルートに乗らない容器についても解体、減容化して廃棄することなどが定着しつつある。
【０００４】
しかしながら実際に解体するに際しては問題も存在する。たとえば、切妻屋根形の屋根板に、口栓を設けた液体用紙容器があるが、口栓が強固に溶着しているため、廃棄するために、この口栓を分離するには、トップシール部を開口して、ハサミ等で口栓の周りを切って分離する以外には難しかった。
【０００５】
さらに前述した従来の液体用紙容器は、トップシール部の熱融着による封鎖が強固であるため、使用後の空容器を解体するときに、手でトップシール部を開口して容器を解体する作業が難しいことがあった。
【０００６】
これは、液体用紙容器のトップシール部は、折り曲がった積層体が突き当たった状態でシールされるために隙間が生じ易いので、液体用紙容器の裏面のシーラント層には、溶融時の流動性の良いポリエチレン樹脂が用いられ、高い温度と強い押圧でシールして、隙間を埋めて完全密封するようにしてあるためである。
【０００７】
このような事情を背景にシール強度が強くなっている。したがってシール強度を弱くするために、シールする温度を下げたり、押圧を弱くしたりすると、密封が不完全になり、液漏れが生じてしまう危険性がある。
【０００８】
そのため、トップシール部を開口するのではなく、口栓の開口部からハサミで切り込んでいって、空容器を解体することが推奨されているが、ハサミで硬い口栓を切ることは困難であり、また道具を必要とする方法は煩雑であるために、一般に行われている状況にはない。
【０００９】
この状況を改良として、胴部の側面板を切り破って、それをきっかけとして容易に解体できるようにした液体用紙容器がある。
【００１０】
例えば、紙層の表裏に合成樹脂層を設けた複合シートの両端部を互いに重ね合わせ、シールした胴部貼り合せ部の重ね合わせた外面側の複合シートの端部に、プルタブが設けられており、プルタブは易剥離性のテープ状フィルムによる剥離層を介して剥離可能に設けられている液体用紙容器がある（特許文献２）。
【００１１】
そして、このテープ状フィルムは、四面の側面板の内面に沿って連続して設けられていて、テープ状フィルムの幅方向両端縁に沿って、複合シートの紙層に切り込み線、ハーフカット、ミシン目などのカッティングラインが刻設されている。
【００１２】
公知文献を以下に示す。
【先行技術文献】
【特許文献】
【００１３】
【特許文献１】特開２００３−３３５３６２号公報
【特許文献２】特許第３８４３５１０号公報
【発明の概要】
【発明が解決しようとする課題】
【００１４】
しかし、特許文献２の液体用紙容器では、易剥離性のテープ状フィルムが必要であり、また、胴部貼り合せ部のシールが、易剥離性のテープ状フィルムのため不安定になる恐れもあり、更なる改良が望まれている。
【００１５】
本発明は係る課題に鑑みなされたものであり、容易に解体でき、シール性も安定して壊れにくい液体用紙容器を提供することを課題とする。
【課題を解決するための手段】
【００１６】
本発明は上記課題を解決するためになされたもので、本発明の請求項１の発明は、外層側から内層側に向かって、熱可塑性樹脂層、紙基材、バリアフィルム層、シーラント層が、順次積層された積層体から構成され、筒状胴部、この胴部の上端を塞ぐ頂部及び胴部の下端を塞ぐ底部を有する液体紙容器であって、
前記バリアフィルム層は、バリア層と基材フィルム層とからなり、
前記紙基材を貫通しバリアフィルム層の基材フィルム層を貫通する深さの傷加工が施されており、
前記傷加工が胴部又は頂部を１周するように施されており、
この容器をつぶして両面に加工された傷加工部分を重ね、この傷加工部分を折り曲げて、この傷加工部分を上下で保持して切り取り解体するものであり、
かつ、前記液体用紙容器に口栓が溶着されており、前記傷加工が口栓周縁部のＵ字状の傷加工に接続していることを特徴とする液体紙容器である。
【００１７】
本発明の請求項２の発明は、前記熱可塑性樹脂層に傷加工が施されていることを特徴とする請求項１に記載の液体紙容器である。
【００１８】
本発明の請求項３の発明は、前記熱可塑性樹脂層には傷加工が施されていないことを特徴とする請求項１に記載の液体紙容器である。
【発明の効果】
【００２３】
本発明によれば、容易に解体でき、シール性も安定して壊れにくい液体用紙容器を提供することができる。
【００２４】
傷加工を施したあとに、熱可塑性樹脂層を積層する方法であれば傷加工部分に外部から水などが浸入することを防ぐことができる。
【００２５】
一方、熱可塑性樹脂層に傷加工が施されていれば、より解体しやすい。
【００２６】
紙基材およびバリアフィルム層に施された傷加工が、刃型を用いた抜き加工または半抜き加工により設けられているので、容易に加工することができる。
【００２７】
傷加工を施したあとに、シーラント層を貼り合わせているので、傷加工部分は内面側には露出していないので、水が浸入したり、傷加工端面から内部に接着剤成分などが侵入するおそれもない。
【００２８】
基材フィルムにはポリエチレンテレフタレートの延伸フィルムを用いているので耐熱性や機械的物性に優れる。
【図面の簡単な説明】
【００２９】
【図１】本発明の液体用紙容器の一例に用いる積層体を模式的に断面で示した説明図である。
【図２】本発明の液体用紙容器の一例に用いる積層体の他の例を模式的に断面で示した説明図である。
【図３】本発明の液体用紙容器の一例に用いる積層体のもうひとつの例を模式的に断面で示した説明図である。
【図４】（ａ）本発明の液体用紙容器の一例を模式的に斜視で示した説明図である。（ｂ）本発明の液体用紙容器の他の例を模式的に斜視で示した説明図である。
【図５】本発明の液体用紙容器の一例のブランクを模式的に示した説明図である。
【図６】（ａ）〜（ｅ）本発明の液体用紙容器の一例に設ける傷加工の形状を例示した説明図である。
【図７】本発明の液体用紙容器の一例で傷加工を胴部に設けたときの切断・解体の方法を説明する模式図である。
【図８】本発明の液体用紙容器の一例で傷加工を頂部に設けたときの切断・解体の方法を説明する模式図である。
【発明を実施するための形態】
【００３０】
以下、本発明を実施するための形態につき図１〜図８を参照しながら詳細に説明を加える。
【００３１】
本発明はその目的とするところは、容易に解体でき、シール性も安定して壊れにくい液体用紙容器を提供することである。また本発明に係る、液体用紙容器は、外層側から内層
側に向かって、熱可塑性樹脂層、紙基材、バリアフィルム層、シーラント層が、順次積層された積層体から構成される。
【００３２】
図１は、本発明の液体用紙容器の一例に用いる積層体を模式的に断面で示した説明図である。このうち紙基材とバリアフィルム層４を接着樹脂層３を介して積層した段階で、刃型を用いて紙基材２からバリアフィルム層４を貫通、あるいは紙基材層２および接着樹脂層３を貫通しバリアフィルム層４を貫通直前の状態にするように傷加工７を施す。その後シーラント層６および熱可塑性樹脂層１を設けて積層体１０１ａを作成し、組み立てて液体用紙容器１００とする。液体用紙容器を解体するに当たってはこの傷加工７を施した部分をきっかけにすることによって容易な解体が可能になる。
【００３３】
図２は、本発明の液体用紙容器の一例に用いる積層体の他の例を模式的に断面で示した説明図である。傷加工７は熱可塑性樹脂層１、紙基材２、接着樹脂層３、バリアフィルム層４を積層した段階で行なう。これらの層のうち熱可塑性樹脂層１〜バリアフィルム層４を貫通、あるいは熱可塑性樹脂１〜接着樹脂層３を貫通しバリアフィルム層４を貫通直前の状態にするように傷加工７を施す。その後シーラント層６を設けて積層体１０１ｂを作成し、組み立てて液体用紙容器１００とする。液体用紙容器を解体するに当たっては傷加工７を施した部分をきっかけにすることによって容易な解体が可能になる。
【００３４】
図３は、本発明の液体用紙容器の一例に用いる積層体のもうひとつの例を模式的に断面で示した説明図である。この例ではバリアフィルム層４には基材フィルム９と金属箔８を貼り合わせて用いる。貼り合わせに際しては紙基材側２に基材フィルム９が向き合う配置とする。紙基材２およびバリアフィルム層４を積層した段階で、刃型を用いて紙基材層２〜バリアフィルム層４を貫通、あるいは紙基材層２〜基材フィルム９までを貫通する状態に傷加工７を施す。その後熱可塑性樹脂層１、シーラント層６を設けて積層体１０１ｃを作成し、組み立てて液体用紙容器１００とする。液体用紙容器を解体するに当たっては同じく傷加工７を施した部分をきっかけにすることによって容易な解体が可能になる。
【００３５】
本例の液体用紙容器１００に用いる積層体１０１ａおよび１０１ｂは、図１および図２のように、液体用紙容器１００の外層側から内層側に向かって、熱可塑性樹脂層１、紙基材２、接着樹脂層３、バリアフィルム層４、シーラント層６が、順次積層され、バリアフィルム層４は、無機化合物蒸着層と、基材フィルムからなっている。また、必要に応じて、熱可塑性樹脂層１の外面に印刷層５を設けてもよい。印刷層は積層体を作成する最後の工程として行っても良く、熱可塑性樹脂層１にフィルムを用いる場合にはあらかじめフィルムに設けておいても良い。
【００３６】
また本例の液体用紙容器１００に用いる積層体１０１ｃは図３のように液体用紙容器１００の外層側から内層側に向かって、熱可塑性樹脂層１、紙基材２、接着樹脂層３、バリアフィルム層４、シーラント層６が、順次積層され、バリアフィルム層４は、金属箔８と、基材フィルム９からなっている。また、必要に応じて、熱可塑性樹脂層１の外面に印刷層５を設けてもよい。印刷層は積層体を作成する最後の工程として行っても良く、熱可塑性樹脂層１にフィルムを用いる場合にはあらかじめフィルムに設けておいても良い。
【００３７】
バリアフィルム層４は、アルミニウムやスズなどの金属や、シリカやアルミナなどの金属酸化物などの無機化合物蒸着層を設けた蒸着フィルムを用いることができる。バリアフィルム層４として、金属箔８と基材フィルム９を貼り合せたものを使用する場合には、基材フィルム９を紙基材２側にすることで、紙基材２側から傷加工して基材フィルム９のみに傷加工を施すことができる。
【００３８】
本例の液体用紙容器１００に用いる積層体１０１ａや積層体１０１ｂの外層側の熱可塑
性樹脂層１に用いる樹脂には、低密度ポリエチレン樹脂や、直鎖状低密度ポリエチレン樹脂などの熱可塑性樹脂を好ましく使用することができる。
【００３９】
この熱可塑性樹脂を用いて、紙基材２の外面に押出しラミネーションにより設けることができる。尚、熱可塑性樹脂層１の外面に設けられる印刷層は、周知のインキを用いてグラビア印刷やオフセット印刷等の方法で施される、絵柄や商品情報などを含む層である。コロナ処理などの易接着処理を行って、印刷層との接着性を高めることが好ましい。印刷層上には耐摩耗性向上の為にオーバーコート層を設けても良い。
【００４０】
紙基材２としては、通常、ミルクカートン原紙等の板紙が用いられる。坪量と密度は容器の容量やデザインにより適宜選定されるが、通常は坪量２００〜５００ｇ／ｍ２の範囲で密度０．６〜１．１ｇ／ｃｍ３の紙が好適に用いられる。
【００４１】
接着樹脂層３は、紙基材２とバリアフィルム層４を接着させるためのサンドイッチラミネーションに用いるポリオレフィン系樹脂からなる層である。厚みは１０μｍから６０μｍの範囲が通常用いられる。１０μｍ未満では十分な接着強度が得られない。
【００４２】
具体的には、低密度ポリエチレン、直鎖状低密度ポリエチレンなどのエチレン系樹脂やポリプロピレン、あるいは、エチレン・アクリル酸共重合体やエチレン・メタクリル酸共重合体などのエチレン・α，β不飽和カルボン酸共重合体、エチレン・アクリル酸メチルやエチレン・アクリル酸エチルやエチレン・メタクリル酸メチルやエチレン・メタクリル酸エチルなどのエチレン・α，β不飽和カルボン酸共重合体のエステル化物、カルボン酸部位をナトリウムイオン、あるいは、亜鉛イオンで架橋した、エチレン・α，β不飽和カルボン酸共重合体のイオン架橋物、エチレン・無水マレイン酸グラフト共重合体やエチレン・アクリル酸エチル・無水マレイン酸のような三元共重合体に代表される酸無水物変性ポリオレフィン、エチレン・グリシジルメタクリレート共重合体などのエポキシ化合物変性ポリオレフィン、エチレン・酢酸ビニル共重合体から選ばれる樹脂の単体、あるいは、これらから選ばれる２種以上の混合物などにより設けられる。
【００４３】
接着強度を高めるために、紙基材２やバリアフィルム層４の面に、コロナ処理、オゾン処理、アンカーコートなどの易接着処理を行うことができる。
【００４４】
バリアフィルム層４は、アルミニウムやスズなどの金属や、シリカやアルミナなどの金属酸化物などの無機化合物蒸着層を設けた蒸着フィルムを用いることができる。無機化合物蒸着層の厚みは、５〜１００ｎｍが好ましい。
【００４５】
無機化合物蒸着フィルムに用いる基材フィルムには、ポリエチレンテレフタレート、ナイロン、ポリプロピレンなどの樹脂フィルムが用いられる。特にポリエチレンテレフタレートの２軸延伸フィルムが、蒸着加工時や貼り合わせ加工時に、伸縮が少ないので好ましく用いられる。厚さは、６〜２５μｍのものが好ましく用いられる。
【００４６】
また、バリアフィルム層４としてアルミニウムなどの金属箔８と基材フィルム９とを積層した積層フィルムを用いることができる。積層はドライラミネーションによって行うことができる。金属箔８の厚さは、５〜１５μｍが好ましく用いられる。
【００４７】
金属箔を積層する場合の基材フィルムには、蒸着フィルムの基材フィルムと同様な樹脂フィルムが用いられる。特にポリエチレンテレフタレートの２軸延伸フィルムが、貼り合わせ加工時に、伸縮が少ないので好ましく用いられる。その厚さも同様である。
【００４８】
バリアフィルム層として金属の蒸着層を用いる場合には、蒸着層は基材フィルムより紙
基材側でもシーラント層側でも良いが、金属箔を基材フィルムと貼り合わせて用いる場合には、基材フィルムを、紙基材２側に配置する。このようにすることにより、紙基材２と積層した後に、刃型による傷加工を行っても、金属箔を傷つけることなく基材フィルムに傷加工を行うことができる。
【００４９】
シーラント層６とバリアフィルム層４の間に接着強度の強化、安定を目的として、接着層を設けることもできる。接着層は、押し出し樹脂層であってもよいし、また、ラミネート用接着剤であってもよい。押し出し樹脂層に用いる樹脂としては、接着樹脂層３と同様に、ポリエチレン系樹脂などの熱可塑性樹脂を用いることができる。厚みは５μｍから２０μｍの範囲が通常用いられる。また、ラミネート用接着剤としては、ウレタン系２液硬化型のドライラミネート用接着剤（無溶剤型接着剤を含む）を用いることができる。乾燥塗布量は、０．５〜７．０ｇ／ｍ２が好ましい。
【００５０】
シーラント層６には、低密度ポリエチレン、直鎖状低密度ポリエチレン、中密度ポリエチレン、高密度ポリエチレンなどが使用できる。また、一部ポリブテンを含む層があってもよい。特に直鎖状低密度ポリエチレンが好ましく用いることができる。また、シール部の開封を容易にさせる目的で、低密度ポリエチレン、直鎖状低密度ポリエチレン、中密度ポリエチレン、高密度ポリエチレンなどのポリエチレン樹脂と熱可塑性エラストマーとのブレンド樹脂としても良い。内容物の低吸着や、接着剤成分の低溶出を目的として環状オレフィン樹脂を使用しても良い。
【００５１】
用いる直鎖状低密度ポリエチレンとしては、密度が０．９２５以下、ＭＩが４以上であるものが好ましく用いられる。シーラント層６の厚みは、３０〜１００μｍが好ましく、Ｔダイ法やインフレーション法で製膜された無延伸フィルムが好ましく用いられる。
【００５２】
以上、本例の液体用紙容器１００に用いる積層体１０１ａや積層体１０１ｂおよび積層体１０１ｃについて説明したが、液体用紙容器としての用途を考慮し、液体用紙容器として要求される剛性や耐久性などを向上する目的で、上記の層構成に、さらに他の層を介在させた構成であってもよい。
【００５３】
本例の液体用紙容器１００は、図４（ａ）のような、胴部貼り合せ部を設けて筒状にした胴部２０と、該胴部の上端を塞ぐ頂部１０と、前記胴部の下端を塞ぐ底部３０とからなる液体用紙容器であって、頂部がゲーベルトップ型（屋根型）の液体用紙容器１００である。
【００５４】
また、本発明の液体用紙容器は、図４（ｂ）のような、頂部１０の前方が傾斜部で後方が平らな液体用紙容器２００であっても良い。また、図には示さないが、頂部も平らなブリック型（レンガ型）の液体用紙容器や、頂部や底部に頂部材や底部材を設けて、環状脚部などを設けた液体用紙容器であっても良い。また、注ぎ口として頂部１０に口栓１５を設けた口栓付きの液体用紙容器であっても良く、単に頂部１０の一部を切り開いたり、頂部１０のシール部の一部をはがして注ぎ口とするものでも良い。
【００５５】
紙基材２〜バリアフィルム層４に、あるいは、熱可塑性樹脂層１から紙基材２およびバリアフィルム層４に渡って施された傷加工は、刃型を用いた抜き加工または半抜き加工により設けられる。
【００５６】
図５は、本発明の液体用紙容器の一例のブランクを模式的に示した説明図である。また図６（ａ）〜（ｅ）は、本発明の液体用紙容器の一例に設ける傷加工の形状を例示した説明図である。
【００５７】
本例の液体用紙容器１００は、積層体１０１ａや積層体１０１ｂおよび積層体１０１ｃなどの本発明の液体用紙容器に用いる積層体を、一点鎖線で示す折罫を押圧して設けると同時に打ち抜いて、図５のような、本例の液体用紙容器１００用のブランク１０２を作成する。このブランク１０２を折罫に沿って折曲げ、組み立てて必要な部分を加熱融着することによって本例の液体用紙容器１００が製造される。
【００５８】
液体用紙容器１００のブランク１０２は、図５に示すように、胴部２０を形成する、左側面板２１、正面板２２、右側面板２３、背面板２４の四枚の四角形状の面板が順次設けられ、左側面板２１の左側端縁には、貼着板２５が設けられている。貼着板２５は頂部１０から底部３０まで、それぞれ延設されている。
【００５９】
ここに示した例において、傷加工７は左側面板２１、正面板２２、右側面板２３、背面板２４および貼着板２５を一周する形で直線形状で２本平行に施されている。この２本の間をテープ状に切り取ることにより胴部と頂部を分離することができる。
【００６０】
胴部２０の上方の頂部１０には、正面板２２、背面板２４の上方に長方形状の屋根板１１、１１がそれぞれ連設されていて、正面板２２の上方の屋根板１１には、口栓１５に連通して内容物を注ぎ出すための、口栓孔１６が設けられている。
【００６１】
左側面板２１、右側面板２３の上方には、三角形状の折り込み片１２、１２がそれぞれ連設されている。左側面板２１、右側面板２３から折り込み片１２、１２の三角形の頂点までの長さは、正面板２２、背面板２４の横幅の半分より長く、折りこんだときに、屋根板１１、１１が平面にならず、傾斜した切妻屋根型になるように形成されている。
【００６２】
三角形状の折り込み片１２、１２の上の２辺には、折り返し片１３、１３、１３、１３が連設されていて、折り返し片１３、１３、１３、１３は、それぞれ、屋根板１１、１１に接続するようになっている。更に、屋根板１１、１１と折り返し片１３、１３、１３、１３の上方には、トップシール部１４が設けられている。
【００６３】
屋根板１１、１１の上方のトップシール部１４の高さは、折り返し片１３、１３、１３、１３の上方のトップシール部１４の高さより高く形成されていて、製函したときにその高い部分では、屋根板１１、１１の上方のトップシール部１４どうしが直接シールされるようになっている。
【００６４】
胴部２０の下方の底部３０は、頂部１０と類似の形状をしていて、正面板２２、背面板２４の下方に底板３１、３１がそれぞれ連設されていて、左側面板２１、右側面板２３の下方には、三角形状の底部折り込み片３２、３２が三角形の頂点を下にして、それぞれ連設されている。
【００６５】
左側面板２１、右側面板２３から底部折り込み片３２、３２の逆三角形の頂点までの長さは、正面板２２、背面板２４の横幅の半分と略等しく、折りこんだときに、底板３１、３１が略平面になるように形成されている。
【００６６】
三角形状の底部折り込み片３２、３２の下の２辺には、底部折り返し片３３、３３、３３、３３が連設されていて、底部折り返し片３３、３３、３３、３３は、それぞれ、底板３１、３１あるいは貼着板２５に接続している。更に、底板３１、３１と底部折り返し片３３、３３、３３、３３の下方には、ボトムシール部３４が設けられている。
【００６７】
また傷加工は必ずしも胴部２０を１周するように設けなくてもよく、頂部と胴部の解体が可能であればよく、たとえば傷加工を、胴部２０ではなく頂部１０に設けることもでき
る。頂部１０に傷加工を設けた場合は、例えば、傷加工が、胴部２０の近傍の頂部１０に水平に１本または２本、液体用紙容器１００に製函した時に頂部１０を１周するように、紙基材２からバリアフィルム層４に、あるいは、熱可塑性樹脂層１から紙基材２およびバリアフィルム層４に渡って施されるのでも良い。
【００６８】
傷加工７の平面形状の例を図６（ａ）、（ｂ）、（ｃ）、（ｄ）、（ｅ）に示す。傷加工７の形状は、たとえば図６（ａ）のように２本の直線でも良い。また図６（ｂ）のように直線状の２本の破線で傷加工を設けても良いし、あるいは図６（ｃ）のように直線の先端が、２本の傷加工の間方向へ斜めに折り曲がった折れ線状にしても良い。
【００６９】
また、図６（ｄ）のように、２本の短い線分が、先端側が閉じるように斜めに傾斜していて、それが、２列で２本の傷加工を形成するようにしてもよい。またさらには、図６（ｅ）のように、水平方向の短い線分が、上下に交互に水平位置をずらして並び、それが、２列で２本の傷加工を形成するようにしてもよい。また傷の本数は一本でも良く、帯状に切り取れるように２本の傷加工を設けることもでき、図６の例に挙げた形状に限定するものではない。
【００７０】
このブランク１０２を用いて、液体用紙容器１００を成形するには、左側面板２１と正面板２２の間の折罫、及び、右側面板２３と背面板２４の間の折罫を山折りする。このとき、折罫の延長上の頂部１０、底部３０における折罫も同時に山折りする。
【００７１】
そして、貼着板２５の表側を、背面板２４、及び、背面板２４の上下に位置する頂部１０と底部３０の裏側にシールさせる。尚、あらかじめ貼着板２５の端縁部は、紙基材２が内容物に触れないように、端面保護をおこなうことが望ましい。
【００７２】
端面保護の方法は、内層のシーラント層６を残して、紙基材２から外層側を削り取って、削り残された内層のシーラント層６側を外層側に折り返すスカイブヘミング法や、エッジプロテープを端面が覆われるように貼る方法など、いずれの方法でも構わない。
【００７３】
貼着板２５をシールさせたら、正面板２２と右側面板２３の間の折罫およびその延長線状の折罫を山折りし、背面板２４に貼着している貼着板２５と左側面板２１の間の折罫およびその延長線状の折罫を山折りし、左側面板２１、正面板２２、右側面板２３、背面板２４の四枚の面板からなる四角筒状の胴部２０を形成する。
【００７４】
次に、底部３０を成形する。まず、底部折り込み片３２、３２を左側面板２１や、右側面板２３との間の折罫で内方に折り込み、底部折り返し片３３、３３、３３、３３を底部折り込み片３２、３２との折罫で外側に折り返し、底板３１、３１を正面板２２、背面板２４との間の折罫で山折りして、底部折り返し片３３、３３、３３、３３の裏面をそれぞれ底板３１、３１の裏面に対向して接触するようにし、ボトムシール部３４をシールして、底部３０を形成する。
【００７５】
胴部２０と底部３０が形成された液体用紙容器１００の口栓孔１６に口栓１５を溶着し、内容物を充填する。続いて、折り込み片１２、１２を左側面板２１、右側面板２３との間の折罫で内方に折り込み、折り返し片１３、１３、１３、１３を折り込み片１２、１２との間の折罫で外側に折り返し、屋根板１１、１１を正面板２２、背面板２４との間の折罫で山折りして、折り返し片１３、１３、１３、１３の裏面をそれぞれ屋根板１１、１１の裏面に対向して接触するようにし、トップシール部１４をシールして、頂部１０を形成して、内容物が充填された、図４（ａ）のような、頂部１０が切り妻屋根型の本例の液体用紙容器１００が完成する。
【００７６】
図７（ａ）、（ｂ）は、本発明の液体用紙容器の一例で傷加工を胴部に設けたときの切断・解体の方法を説明する模式図、図７（ａ）、（ｂ）は、本発明の液体用紙容器の一例で傷加工を頂部に設けたときの切断・解体の方法を説明する模式図である。
【００７７】
液体用紙容器１００を、内容物を使用した後、廃棄するには、貼着板２５の上に重なって貼着されている背面板２４や屋根板１１の側端部から、２本の傷加工の間を引っ張って帯状に切断して切り取る。
【００７８】
図７（ａ）のように、傷加工を胴部２０に設けた場合は、傷加工Ａの間を帯状に切り取ると、図７（ａ）のように、傷加工の上の部分と下の部分を分離することができる。そして、分離した液体用紙容器１００の上の部分を、下から鋏を入れて、図７（ｂ）のように、口栓１５を取り付けた部分を切り取ることができる。口栓周縁部を囲むようにたとえばＵ字形の傷加工を、胴部に設けた傷加工と接続するように設けておくことで、鋏を用いずに口栓を切り取ることも可能である。
【００７９】
傷加工の下の胴体部分は、上端が開口されているので、上端より鋏を入れて、切り開いて平坦にし、減容化して廃棄することができる。また、胴部に上下に傷加工を施し、かつ底部近傍に胴部の１周するような傷加工を施しておき、鋏を用いずに切り開いて平坦にし、減容化して廃棄することができる。バリアフィルム層４に金属箔を用いなかった場合では、紙パックなどとしてリサイクルすることも可能となる。
【００８０】
また、図８（ａ）のように、傷加工を頂部１０に設けた場合では、頂部を折畳んでから切り取ることができる。切り取ると、図８（ａ）のように、傷加工の上の部分と下の部分が分離することができる。そして、分離した液体用紙容器１００の上の部分を、下から鋏を入れて、図８（ｂ）のように、口栓１５を取り付けた部分を切り取ることができる。口栓周縁部をとり囲むようたとえばＵ字形の傷加工７を、頂部に設けた傷加工と接続するように設けておくことで、鋏を用いずに口栓を切り取ることができるようにしても良い。
【００８１】
傷加工７の下の胴体部分は、同様に、上端より鋏を入れて、切り開いて平坦にし、減容化して廃棄することができる。また、胴部に上下に傷加工を施し、かつ底部近傍に胴部の１周するような傷加工を施しておき、鋏を用いずに切り開いて平坦にし、減容化して廃棄することができる。バリアフィルム層４に金属箔を用いなかった場合では、同様に、紙パックなどとしてリサイクルすることも可能となる。
【００８２】
また、図示しないが、傷加工を頂部の口栓１５より上に設けた場合でも、傷加工から切り取り、傷加工の上の部分と下の部分が分離することができる。そして、分離した液体用紙容器１００の下の部分に口栓１５がついているので、上から鋏を入れて、口栓１５を取り付けた部分を切り取ることができる。
【００８３】
口栓周縁部を取り囲むように、たとえばＵ字形の傷加工を、頂部に設けた傷加工と接続するように設けておくことで、鋏を用いずに口栓を切り取ることができるようにしても良い。そして、同様に、減容化して廃棄したり、あるいは、リサイクルにまわしたりすることができる。
【実施例】
【００８４】
以下に、本発明の実施例にもとづいてさらに具体的に説明するが、本発明はこれらの例にのみ限定されるものではない。
【００８５】
＜実施例１＞
２０００ｍｌ紙容器において紙基材２とバリアフィルム層４を事前にラミネートした上で
紙基材とバリアフィルム層を貫通する深さの傷加工を行なった。続いて紙容器内面側にシーラント層のラミネーションを行なった。その後、紙基材の外側に熱可塑性樹脂のラミネーションを行った。積層体の模式図は図１に示すものである。
【００８６】
＜材料構成および加工方法＞
（１）紙基材として板紙（坪量４００ｇ／ｍ２）を用意し、バリアフィルム層としてポリエチレンテレフタレートフィルム（厚さ１２μｍ）にアルミナを蒸着したバリアフィルムを用意した。
（２）紙基材の片面に接着樹脂層としてエチレン・メタクリル酸共重合樹脂をＴダイから押し出して３０μｍの厚さで設け、バリアフィルムのポリエチレンテレフタレートフィルム側の面をエチレン・メタクリル酸共重合体の溶融樹脂面に圧着して積層した。
（３）この積層体に外面側から、刃型を設けたロールを用いて抜き加工でミシン目状（切断１０ｍｍ、繋ぎ１ｍｍの連続）の傷加工を設けた。傷加工７は図５に示した位置、形状で２本である。
（４）バリアフィルムの蒸着面側にシーラント層６をドライラミネート用ウレタン系２液硬化型接着剤を介してドライラミネーションによって積層した。シーラント層６には、直鎖状低密度ポリエチレンの６０μｍの無延伸フィルムを用いた。
（５）紙基材の外側には熱可塑性樹脂層として低密度ポリエチレンをＴダイから押し出して厚さ１８μｍで設けて、液体用紙容器に用いる積層体を製造した。
（６）低密度ポリエチレンの積層後、低密度ポリエチレン層の外面にコロナ処理を行った。そして、印刷機で、低密度ポリエチレン層のコロナ処理面に絵柄となる印刷層を設けた。
（７）上記積層体を用いて、図５に示すブランクを作成し、サイド貼り、成型、口栓装着の上液体を充填、密封して液体容器を作成した。
【００８７】
＜実施例２＞
２０００ｍｌ紙容器において熱可塑性樹脂層１紙基材２とバリアフィルム層４を事前にラミネートした上で熱可塑性樹脂層１と紙基材２およびバリアフィルム層４を貫通する深さの傷加工を行なった。続いて紙容器内面側にシーラント層のラミネーションを行なった。積層体の模式図は図２に示すものである。
【００８８】
＜材料構成および加工方法＞
（１）紙基材として板紙（坪量４００ｇ／ｍ２）を用意し、バリアフィルム層としてポリエチレンテレフタレートフィルム（厚さ１２μｍ）にアルミニウムを蒸着したバリアフィルムを用意した。
（２）紙基材の紙容器内側になる面に接着樹脂層として、エチレン・メタクリル酸共重合樹脂をＴダイから押し出して３０μｍの厚さで設け、バリアフィルムのポリエチレンテレフタレートフィルム層側の面をエチレン・メタクリル酸共重合体の溶融樹脂面に圧着して積層した。その後、紙基材の外側になる面に熱可塑性樹脂層として、低密度ポリエチレンをＴダイから押し出して厚さ１８μｍで設けた。
（３）この積層体に外面側から、刃型を設けたロールを用いて抜き加工でミシン目状（切断８ｍｍ、繋ぎ１ｍｍの連続）の傷加工を設けた。傷加工７は図５に示した位置に１本である。
（４）バリアフィルムの蒸着面側にシーラント層６を、ドライラミネート用ウレタン系２液硬化型接着剤を介してドライラミネーションによって積層した。シーラント層６には、直鎖状低密度ポリエチレンの６０μｍの無延伸フィルムを用いた。
（６）低密度ポリエチレン上にコロナ放電処理を施し、印刷機で、低密度ポリエチレンのコロナ処理面に絵柄となる印刷層を設けた。
（７）上記積層体を用いて、図５に示すブランクを作成し、サイド貼り、成型、口栓装着の上液体を充填、密封して液体容器を作成した。
【００８９】
＜実施例３＞
２０００ｍｌ紙容器において紙基材２とバリアフィルム層４を事前にラミネートした上で紙基材とバリアフィルム層の基材フィルムを貫通する深さの傷加工を行なった。続いて紙容器内面側にシーラント層のラミネーションを行なった。その後、紙基材の外側に熱可塑性樹脂のラミネーションを行った。積層体の模式図は図３に示すものである。
【００９０】
＜材料構成および加工方法＞
（１）紙基材として板紙（坪量４００ｇ／ｍ２）を用意し、バリアフィルム層としてポリエチレンテレフタレートフィルム（厚さ１２μｍ）にアルミニウム箔を積層したバリアフィルムを用意した。
（２）紙基材の片面に接着樹脂層としてエチレン・メタクリル酸共重合樹脂をＴダイから押し出して３０μｍの厚さで設け、バリアフィルムのポリエチレンテレフタレートフィルム側の面をエチレン・メタクリル酸共重合体の溶融樹脂面に圧着して積層した。
（３）この積層体に外面側から、刃型を設けたロールを用いて抜き加工でミシン目状（切断１０ｍｍ、繋ぎ１ｍｍの連続）の傷加工を設けた。傷加工７は図５に示した位置、形状で２本である。
（４）バリアフィルムの蒸着面側にシーラント層６をドライラミネート用ウレタン系２液硬化型接着剤を介してドライラミネーションによって積層した。シーラント層６には、直鎖状低密度ポリエチレンの６０μｍの無延伸フィルムを用いた。
（５）紙基材の外側には熱可塑性樹脂層として低密度ポリエチレンをＴダイから押し出して厚さ１８μｍで設けて、液体用紙容器に用いる積層体を製造した。
（６）低密度ポリエチレンの積層後、低密度ポリエチレン層の外面にコロナ処理を行った。そして、印刷機で、低密度ポリエチレン層のコロナ処理面に絵柄となる印刷層を設けた。
（７）上記積層体を用いて、図５に示すブランクを作成し、サイド貼り、成型、口栓装着の上液体を充填、密封して液体用容器を作成した。
【００９１】
＜解体性評価＞
実施例１から実施例３で作成した液体用紙容器に対し、手で解体を行い、解体しやすいか否かを官能で評価した。評価は、成人男性・成人女性各々３０名で行い、８割以上の人が容易に解体できたものを○とし、解体できた人が８割未満であったものを×とし、８割以上の人が解体できたが、解体しにくかったものを△として評価した。その結果を表１にまとめた。
【００９２】
＜解体方法＞
解体方法に関しては液漏れがないことを確認し、内容物の液体を流し出した上で以下の工程で解体し解体性評価を行なった。
・ミシン目が２本の場合
（１）胴部貼り合わせ部で、傷加工が上下に２本並んでいる間に指を掛けて、剥がすように解体した。
・ミシン目が１本の場合
（１）容器をつぶして両面に加工された傷加工部分を重ねる。
（２）この傷加工部分を折り曲げる。（表面側１回、反対側に１回計２回）
（３）傷加工部分の上下を手で保持する。
（４）切り取り解体する。
【００９３】
＜落下衝撃試験＞
水を充填した液体用紙容器を、正立の状態で高さ８０ｃｍよりコンクリートの床面に落下させ、液漏れの状態を確認した。
落下は各５回行い、落下後、浸透液で漏れをチェックした。特に傷加工部分を詳しく確認した。各々１０個試験して、１つも漏れのないものを○とした。１つでも漏れがあった場合を×として評価した。その結果を表１にまとめた。
【００９４】
【表１】
0006655872.tif 000002
＜評価結果＞
実施例１については、２本の傷加工の間の積層体をテープ状に容易に切り取ることができ、胴部と頂部を分離することができた。
実施例２については、傷加工線に沿って手で容易に切りはなすことができ、胴部と頂部を分離することができた。
実施例３については、２本の傷加工の間の積層体をテープ状に容易に切り取ることができ、胴部と頂部を分離することができた。
【００９５】
落下衝撃試験については実施例１から実施例３のいずれも、漏れはなく安定して壊れにくい液体用紙容器であることが確認できた。
【００９６】
以上の結果から、本発明によれば容易に解体でき、シール性も安定して壊れにくい液体用紙容器を提供することが可能であることを検証することができた。
【符号の説明】
【００９７】
１００・・・液体用紙容器
１０１ａ、１０１ｂ、１０１ｃ・・・積層体
１０２・・・ブランク
１・・・熱可塑性樹脂層
２・・・紙基材
３・・・接着樹脂層
４・・・バリアフィルム層
５・・・印刷層
６・・・シーラント層
７・・・傷加工
８・・・金属箔
９・・・基材フィルム
１０・・・頂部
１１・・・屋根板
１２・・・折り込み片
１３・・・折り返し片
１４・・・トップシール部
１５・・・口栓
１６・・・口栓孔
２０・・・胴部
２１・・・左側面板
２２・・・正面板
２３・・・右側面板
２４・・・背面板
２５・・・貼着板
３０・・・底部
３１・・・底板
３２・・・底部折り込み片
３３・・・底部折り返し片
３４・・・ボトムシール部
【図１】
0006655872.tif 000003
【図２】
0006655872.tif 000004
【図３】
0006655872.tif 000005
【図４】
0006655872.tif 000006
【図５】
0006655872.tif 000007
【図６】
0006655872.tif 000008
【図７】
0006655872.tif 000009
【図８】
0006655872.tif 000010